(57)【要約】【課題】黒鉛を負極活物質とする負極において、水系で製造可能であり、リチウムイオンの入出力特性及びＬｉ析出耐性を向上させる。【解決手段】本発明の非水系リチウムイオン二次電池用負極は、黒鉛と、親水性カーボンブラックと、水系バインダーとを含み、黒鉛の平均粒径をｒ1、比重をｄ1、親水性カーボンブラックの平均粒径をｒ2、比重をｄ2、親水性カーボンブラックの黒鉛に対する添加割合をｘ質量％としたとき、親水性カーボンブラックが黒鉛を被覆している割合である被覆率（＝ｘ（ｒ1／４ｒ2）（ｄ1／ｄ2））が、６．１％以上４６．４％以下のものである。【選択図】なし【特許請求の範囲】
【請求項１】
負極活物質である黒鉛と、
親水性カーボンブラックと、
水系バインダーと
を含み、
前記黒鉛の平均粒径をｒ1、比重をｄ1、前記親水性カーボンブラックの平均粒径をｒ2、比重をｄ2、前記親水性カーボンブラックの前記黒鉛に対する添加割合をｘ質量％としたとき、前記親水性カーボンブラックが前記黒鉛を被覆している割合である下記式の被覆率が６．１％以上４６．４％以下である、
非水系リチウムイオン二次電池用負極。
被覆率（％）＝ｘ（ｒ1／４ｒ2 ）（ｄ1／ｄ2）
【請求項２】
前記被覆率が１４．７％以上３６．７％以下である、
請求項１に記載の非水系リチウムイオン二次電池用負極。
【請求項３】
負極活物質である黒鉛と、
親水性カーボンブラックと、
水系バインダーと
を含み、
前記親水性カーボンブラックの前記黒鉛に対する添加割合が０．２質量％以上１．５質量％以下である、
非水系リチウムイオン二次電池用負極。
【請求項４】
前記添加割合が０．５質量％以上１．２質量％以下である、
請求項３に記載の非水系リチウムイオン二次電池用負極。
【請求項５】
請求項１〜４のいずれか１項に記載の非水系リチウムイオン二次電池用負極と、
正極と、
非水電解液と、
を含む非水系リチウムイオン二次電池。
【請求項６】
黒鉛と水系バインダーとを含んだ負極塗料に、下記式の被覆率が６．１％以上４６．４％以下となるように前記親水性カーボンブラックの水系分散液を添加して混合した後、得られた混合液を負極集電体上に塗布して乾燥し、その後に圧延処理を施して負極とする、
非水系リチウムイオン二次電池用負極の製法。
被覆率（％）＝ｘ（ｒ1／４ｒ2 ）（ｄ1／ｄ2）
（式中、ｒ1は前記黒鉛の平均粒径、ｄ1は前記黒鉛の比重、ｒ2は前記親水性カーボンブラックの平均粒径、ｄ2は前記親水性カーボンブラックの比重、ｘは前記親水性カーボンブラックの前記黒鉛に対する添加割合（質量％）である）
【請求項７】
前記被覆率が１４．７％以上３６．７％以下となるようにする、
請求項６に記載の非水系リチウムイオン二次電池用負極の製法。
【請求項８】
黒鉛と水系バインダーとを含んだ負極塗料に、親水性カーボンブラックの前記黒鉛に対する添加割合が０．２質量％以上１．５質量％以下となるように前記親水性カーボンブラックの水系分散液を添加して混合した後、得られた混合液を負極集電体上に塗布して乾燥し、その後に圧延処理を施して負極とする、
非水系リチウムイオン二次電池用負極の製法。
【請求項９】
前記添加割合が０．５質量％以上１．２質量％以下となるようにする、
請求項８に記載の非水系リチウムイオン二次電池用負極の製法。
【発明の詳細な説明】
【技術分野】
【０００１】
本発明は、非水系リチウムイオン二次電池用負極、その製法及び非水系リチウムイオン二次電池に関する。
【背景技術】
【０００２】
非水系リチウムイオン二次電池は、高電圧・高エネルギー密度が得られるだけでなく、小型・軽量化が図れるため、パソコンや携帯電話等の情報通信機器の関連分野ではすでに実用化されている。また、近年では、資源問題や環境問題から電気自動車やハイブリッド自動車に搭載される電源としても利用されている。こうした非水系リチウムイオン二次電池は、正極活物質としてリチウム遷移金属複合酸化物、負極活物質として炭素材料、電解液として有機溶媒にＬｉ塩を溶かしたもので構成されている。一般的に、正極活物質として層状構造、もしくはスピネル型構造を有するＬｉＣｏＯ2、ＬｉＮｉＯ2、ＬｉＭｎ2Ｏ4およびそれらの誘導体が用いられ、負極活物質として黒鉛や非晶質炭素、合金などが使用されている。電解液溶媒には、可燃性の鎖状カーボネートと環状カーボネートを混合したもの、リチウム塩にはその伝導性の高さからＬｉＰＦ6が用いられていることが多い。
【０００３】
しかし、非水系リチウムイオン二次電池は、特に低温において高い負極反応抵抗を示すため、低温入出力が低いという大きな課題がある。また、Ｌｉの電位に近い非常に低い充放電電位を示すことから、低温での入力時に分極増大によるＬｉ析出の懸念がある。そのため、黒鉛粒子表面をピッチ、有機化合物あるいは高分子化合物で被覆し、焼成または黒鉛化することによりリチウムイオン二次電池の入出力を向上させることが提案されている（特許文献１〜４）。
【０００４】
一方、黒鉛化ナノ炭素粒子、あるいはカーボンブラックなどの非晶質炭素粒子を黒鉛粒子表面に担持することで、充放電特性が向上することが報告されている。例えば、親水化された黒鉛粒子に炭素質あるいは黒鉛質の粒子を付着させる方法（特許文献５）、黒鉛にカーボンブラックを添加する方法（特許文献６）、黒鉛原料とカーボンブラックを混合し熱処理することで黒鉛表面にカーボンブラックを固着させる方法（特許文献７）などが提案されている。
【先行技術文献】
【特許文献】
【０００５】
【特許文献１】特開平５−３０７９５９号公報
【特許文献２】特許第５０６１４３７号公報
【特許文献３】特許第５１５３０５５号公報
【特許文献４】特許第５７７２９３９号公報
【特許文献５】特開２００５−２４３４４７公報
【特許文献６】特開２００４−１７１９０１公報
【特許文献７】特開２００３−３４６８０４公報
【発明の概要】
【発明が解決しようとする課題】
【０００６】
しかしながら、特許文献１〜４では、負極を作製する際の結着材の分散媒が水系溶媒の場合、粒子間の導電性が十分でないため、充放電特性を十分に発揮できない場合がある。また、負極塗工時の安全面、環境面への配慮から、水系溶媒・結着材の使用が望まれており、水系溶媒・結着材を用いた場合にも優れた充放電特性を示す黒鉛粒子表面改質が求められている。
【０００７】
また、特許文献５〜７では、粒子間の導電性は改善されるが、特に低温における負極反応抵抗の増大に対しては、根本的な改善とはなっていない。また、カーボンブラックを黒鉛粒子表面に担持することにより、黒鉛粒子表面が疎水性となることから、水系溶媒・結着材を用いた負極塗工時に凝集が起こりやすくなり、均一な塗布膜を得ることが困難となる。
【０００８】
本発明はこのような課題を解決するためになされたものであり、黒鉛を負極活物質とする負極において、水系で製造可能であり、リチウムイオンの入出力特性及びＬｉ析出耐性を向上させることを主目的とする。
【課題を解決するための手段】
【０００９】
上述した目的を達成するために鋭意研究したところ、本発明者らは、負極活物質である黒鉛に親水性カーボンブラックを適量添加すると、その目的を達成できることを見いだし、本発明を完成するに至った。
【００１０】
即ち、本発明の非水系リチウムイオン二次電池用負極は、負極活物質である黒鉛と、親水性カーボンブラックと、水系バインダーとを含み、（１）前記黒鉛の平均粒径をｒ1、比重をｄ1、前記親水性カーボンブラックの平均粒径をｒ2、比重をｄ2、前記親水性カーボンブラックの前記黒鉛に対する添加割合をｘ質量％としたとき、前記親水性カーボンブラックが前記黒鉛を被覆している割合である被覆率（＝ｘ（ｒ1／４ｒ2）（ｄ1／ｄ2））が６．１％以上４６．４％以下であるか、（２）前記親水性カーボンブラックの前記黒鉛に対する添加割合が０．２質量％以上１．５質量％以下のものである。なお、ｒ1とｒ2の単位、ｄ1とｄ2の単位は揃えるものとする（以下同じ）。
【００１１】
本発明の非水系リチウムイオン二次電池は、上述した非水系リチウムイオン二次電池用負極と、正極と、非水電解液とを含むものである。
【００１２】
本発明の非水系リチウムイオン二次電池用負極の製法は、黒鉛と水系バインダーとを含んだ負極塗料に、（１）被覆率が６．１％以上４６．４％以下となるように、又は（２）親水性カーボンブラックの前記黒鉛に対する添加割合が０．２質量％以上１．５質量％以下となるように、前記親水性カーボンブラックの水系分散液を添加して混合した後、得られた混合液を負極集電体上に塗布して乾燥し、その後に圧延処理を施して負極とするものである。
【発明の効果】
【００１３】
本発明の非水系リチウムイオン二次電池用負極は、負極活物質である黒鉛粒子表面に親水性カーボンブラックが適量担持されている。これにより、水系で製造することが可能となる。また、リチウムイオンの入出力特性及びＬｉ析出耐性が向上する。その理由は、以下のように推測される。リチウムイオンは非水電解液中では溶媒が配位した構造、つまり溶媒和した状態となって安定化している。この溶媒和したリチウムイオンが負極活物質である黒鉛に挿入する際には、ＳＥＩ被膜の作用により脱溶媒和してリチウムイオンが黒鉛に挿入する。リチウムイオンが挿入する過程において、特にリチウムイオンが脱溶媒和する過程の活性障壁が大きく、律速となることが報告されている（J. Electochem. Soc., 152, A2151 (2005)）。上述したリチウムイオンの入出力特性及びＬｉ析出耐性が向上するという効果は、黒鉛表面に適量の親水性カーボンブラックを担持することで、リチウムイオンの脱溶媒和過程の活性障壁を低減し、負極反応抵抗を低減したために得られたものと推測される。
【図面の簡単な説明】
【００１４】
【図１】本発明の非水系リチウムイオン二次電池２０の一例を示す模式図。
【図２】親水性カーボンブラックの黒鉛に対する添加割合（質量％）と親水性カーボンブラックの被覆率とＬｉ析出限界電流値との関係を示すグラフ。
【図３】親水性カーボンブラック添加なしの負極シートのＳＥＭ写真。
【図４】親水性カーボンブラックを１質量％添加した負極シートのＳＥＭ写真。
【図５】親水性カーボンブラックを５質量％添加した負極シートのＳＥＭ写真。
【発明を実施するための形態】
【００１５】
本発明の非水系リチウムイオン二次電池は、非水系リチウムイオン二次電池用負極と、正極と、非水電解液とを含むものである。このうち、非水系リチウムイオン二次電池用負極は、負極活物質である黒鉛と、親水性カーボンブラックと、水系バインダーとを含み、（１）黒鉛の平均粒径をｒ1、比重をｄ1、親水性カーボンブラックの平均粒径をｒ2、比重をｄ2、親水性カーボンブラックの黒鉛に対する添加割合をｘ質量％としたとき、親水性カーボンブラックが黒鉛を被覆している割合である下記式の被覆率が６．１％以上４６．４％以下であるか、（２）親水性カーボンブラックの黒鉛に対する添加割合が０．２質量％以上１．５質量％以下のものである。
被覆率（％）＝ｘ（πｒ22／４πｒ12）（ｒ13／ｒ23）（ｄ1／ｄ2）
＝ｘ（ｒ1／４ｒ2 ）（ｄ1／ｄ2）
【００１６】
（負極）
非水系リチウムイオン二次電池用負極は、負極活物質である黒鉛と、親水性カーボンブラックと、水系バインダーとを含んでいる。
【００１７】
黒鉛としては、例えば、鱗片状黒鉛や鱗片黒鉛などの天然黒鉛のほか、人造黒鉛、熱分解黒鉛などが挙げられる。
【００１８】
親水性カーボンブラックは、界面活性剤などを添加することなく、水系溶媒（水を主体とする溶媒、特に水）中で分散状態を維持することが可能なカーボンブラックであり、顔料インクなどで用いられている。親水性カーボンブラックは、粒子表面にカルボキシル基やヒドロキシル基などの官能基を有することで、水系溶媒中での粒子同士の凝集を防ぎ、高い分散性を示すという特徴がある。親水性カーボンブラックでは、一般的にカーボンブラック表面にこれらの官能基が５０μｍｏｌ／ｇ以上存在することで高い分散性を発揮することが可能となる。親水性カーボンブラックが黒鉛を被覆する割合（被覆率）は、６．１％以上４６．４％以下であることが好ましく、１４．７％以上３６．７％以下であることがより好ましい。被覆率が６．１％未満だと、リチウムイオンの入出力特性及びＬｉ析出耐性が十分向上しないため好ましくない。被覆率が４６．４％を超えると、Ｌｉ析出耐性や初回充放電効率が低下するため好ましくない。Ｌｉ析出耐性が低下するのは、黒鉛粒子表面に親水性カーボンブラックが複数層被覆してしまい、リチウムイオンの伝導過程が妨げられるためと考えられる。また、親水性カーボンブラックの黒鉛に対する添加割合は、０．２質量％以上１．５質量％以下が好ましく、０．５質量％以上１．２質量％以下がより好ましい。この添加割合が０．２質量％未満だと、リチウムイオンの入出力特性及びＬｉ析出耐性が十分向上しないため好ましくない。また、添加割合が１．５質量％を超えると、Ｌｉ析出耐性や初回充放電効率が低下するため好ましくない。Ｌｉ析出耐性が低下するのは、黒鉛粒子表面に親水性カーボンブラックが複数層被覆してしまい、リチウムイオンの伝導過程が妨げられるためと考えられる。
【００１９】
水系バインダーとは、水を溶媒もしくは分散媒体とするバインダーをいう。水系バインダーとしては、熱可塑性樹脂、ゴム弾性を有するポリマー、多糖類などが挙げられるが、これらの混合物を用いてもよい。具体的には、例えば、ポリテトラフルオロエチレン、ポリエチレン、ポリプロピレン、エチレン−プロピレン共重合体、スチレンブタジエンゴム、ポリブタジエン、ブチルゴム、フッ素ゴム、ポリエチレンオキシド、ポリビニルピロリドン、ポリエピクロルヒドリン、ポリフォスファゼン、ポリアクリロニトリル、ポリスチレン、エチレン−プロピレン−ジエン共重合体、ポリビニルピリジン、クロロスルホン化ポリエチレン、ラテックス、ポリエステル樹脂、アクリル樹脂、フェノール樹脂、エポキシ樹脂、ポリビニルアルコール、セルロース樹脂（カルボキシメチルセルロース、ヒドロキシプロピルセルロースなど）が挙げられる。このうち、スチレン−ブタジエンゴムとカルボキシメチルセルロースの混合バインダーが、結着力が大きいため好ましい。
【００２０】
負極は、黒鉛と水系バインダーとを含んだ負極塗料に、（１）被覆率が６．１％以上４６．４％以下となるように、又は（２）親水性カーボンブラックの黒鉛に対する添加割合が０．２質量％以上１．５質量％以下となるように、親水性カーボンブラックの水系分散液を添加して混合した後、得られた混合液を負極集電体上に塗布して乾燥し、その後に圧延処理を施すことにより製造してもよい。親水性カーボンブラックの水系分散液としては、例えば東海カーボン（株）のＡｑｕａ−Ｂｌａｃｋ１６２やＡｑｕａ−Ｂｌａｃｋ００１などが挙げられる。負極集電体としては、導電性材料で形成されたものであれば特に限定されないが、例えば、銅やステンレス鋼、ニッケルメッキ鋼などの金属で形成されている箔やメッシュを用いることができる。負極集電体の厚さは、例えば１〜５００μｍのものが用いられる。この製法によれば、負極塗料に親水性カーボンブラックの水系分散液を添加した混合した混合液を負極集電体に塗布する場合、混合液中で凝集が全く起こらず、均一な塗布膜を得ることが可能となる。
【００２１】
（正極）
正極は、例えば正極活物質と導電材と結着材とを混合し、適当な溶剤を加えてペースト状の正極合材としたものを、正極集電体の表面に塗布乾燥し、必要に応じて電極密度を高めるべく圧縮して形成してもよい。
【００２２】
正極活物質としては、リチウムと遷移金属元素とを含む酸化物などを用いることができる。具体的には、ＬｉＭｎＯ2やＬｉＭｎ2Ｏ4などのリチウムマンガン複合酸化物、ＬｉＣｏＯ2などのリチウムコバルト複合酸化物、ＬｉＮｉＯ2やＬｉＮｉxＭ1-xＯ2（ｘは０＜ｘ＜１，Ｍは、Ｌｉ、Ｎｉ以外の金属元素であり、Ｃｏ、Ｍｎ、Ｆｅ、Ｍｇ及びＡｌからなる群より選ばれる１以上であることが好ましい）などのリチウムニッケル複合酸化物、ＬｉＶ2Ｏ3などのリチウムバナジウム複合酸化物などを用いることができる。
【００２３】
導電材は、正極の電池性能に悪影響を及ぼさない電子伝導性材料であれば特に限定されず、例えば、天然黒鉛（鱗状黒鉛、鱗片状黒鉛）や人造黒鉛などの黒鉛、アセチレンブラック（ＡＢ）、カーボンブラック、ケッチェンブラック、カーボンウィスカ、ニードルコークス、炭素繊維、金属（銅、ニッケル、アルミニウム、銀、金など）などの１種又は２種以上を混合したものを用いることができる。これらの中で、導電材としては、電子伝導性及び塗工性の観点より、カーボンブラック及びアセチレンブラックが好ましい。
【００２４】
結着材は、活物質粒子及び導電材粒子を繋ぎ止める役割を果たすものであり、例えば、ポリテトラフルオロエチレン（ＰＴＦＥ）、ポリフッ化ビニリデン（ＰＶＤＦ）、フッ素ゴム等の含フッ素樹脂、或いはポリプロピレン、ポリエチレン等の熱可塑性樹脂、エチレンプロピレンジエンモノマー（ＥＰＤＭ）ゴム、スルホン化ＥＰＤＭゴム、天然ブチルゴム（ＮＢＲ）等を単独で、あるいは２種以上の混合物として用いることができる。また、水系バインダーであるセルロース系やスチレンブタジエンゴム（ＳＢＲ）の水分散体等を用いることもできる。
【００２５】
正極活物質、導電材、結着材を分散させる溶剤としては、例えばＮ−メチルピロリドン（ＮＭＰ）、ジメチルホルムアミド、ジメチルアセトアミド、メチルエチルケトン、シクロヘキサノン、酢酸メチル、アクリル酸メチル、ジエチレントリアミン、Ｎ，Ｎ−ジメチルアミノプロピルアミン、エチレンオキシド、テトラヒドロフランなどの有機溶剤を用いることができる。また、水に分散剤、増粘剤等を加え、ＳＢＲなどのラテックスで活物質をスラリー化してもよい。増粘剤としては、例えば、カルボキシメチルセルロース、メチルセルロースなどの多糖類を単独で、あるいは２種以上の混合物として用いることができる。
【００２６】
塗布方法としては、例えば、アプリケータロールなどのローラコーティング、スクリーンコーティング、ドクターブレイド方式、スピンコーティング、バーコータなどが挙げられ、これらのいずれかを用いて任意の厚さ・形状とすることができる。
【００２７】
正極集電体としては、アルミニウム、チタン、ステンレス鋼、ニッケル、鉄、焼成炭素、導電性高分子、導電性ガラスなどのほか、接着性、導電性及び耐酸化性向上の目的で、アルミニウムや銅などの表面をカーボン、ニッケル、チタンや銀などで処理したものを用いることができる。これらについては、表面を酸化処理することも可能である。正極集電体の形状については、箔状、フィルム状、シート状、ネット状、パンチ又はエキスパンドされたもの、ラス体、多孔質体、発泡体、繊維群の形成体などが挙げられる。正極集電体の厚さは、例えば１〜５００μｍのものが用いられる。
【００２８】
（非水電解液）
非水電解液としては、非水溶媒に支持塩（リチウム塩）を溶解させたものである。非水溶媒としては、カーボネート類、エステル類、エーテル類、ニトリル類、フラン類、スルホラン類及びジオキソラン類などが挙げられ、これらを単独又は混合して用いることができる。具体的には、カーボネート類としてエチレンカーボネート（ＥＣ）やプロピレンカーボネート、ビニレンカーボネート、ブチレンカーボネート、クロロエチレンカーボネートなどの環状カーボネート類や、ジメチルカーボネート（ＤＥＣ）、エチルメチルカーボネート（ＥＭＣ）、ジエチルカーボネート、エチル−ｎ−ブチルカーボネート、メチル−ｔ−ブチルカーボネート、ジ−ｉ−プロピルカーボネート、ｔ−ブチル−ｉ−プロピルカーボネートなどの鎖状カーボネート類、γ−ブチルラクトン、γ−バレロラクトンなどの環状エステル類、ギ酸メチル、酢酸メチル、酢酸エチル、酪酸メチルなどの鎖状エステル類、ジメトキシエタン、エトキシメトキシエタン、ジエトキシエタンなどのエーテル類、アセトニトリル、ベンゾニトリルなどのニトリル類、テトラヒドロフラン、メチルテトラヒドロフラン、などのフラン類、スルホラン、テトラメチルスルホランなどのスルホラン類、１，３−ジオキソラン、メチルジオキソランなどのジオキソラン類などが挙げられる。このうち、環状カーボネート類と鎖状カーボネート類との組み合わせが好ましい。
【００２９】
支持塩としては、例えば、ＬｉＰＦ6、ＬｉＢＦ4、ＬｉＡｓＦ6、ＬｉＣＦ3ＳＯ3、ＬｉＮ（ＣＦ3ＳＯ2）2、ＬｉＣ（ＣＦ3ＳＯ2）3、ＬｉＳｂＦ6、ＬｉＳｉＦ6、ＬｉＡｌＦ4、ＬｉＳＣＮ、ＬｉＣｌＯ4、ＬｉＣｌ、ＬｉＦ、ＬｉＢｒ、ＬｉＩ、ＬｉＡｌＣｌ4などが挙げられる。このうち、ＬｉＰＦ6、ＬｉＢＦ4、ＬｉＡｓＦ6、ＬｉＣｌＯ4などの無機塩、及びＬｉＣＦ3ＳＯ3、ＬｉＮ（ＣＦ3ＳＯ2）2、ＬｉＣ（ＣＦ3ＳＯ2）3などの有機塩からなる群より選ばれる１種又は２種以上の塩を組み合わせて用いることが電気特性の点から見て好ましい。この支持塩は、非水電解液中の濃度が０．１ｍｏｌ／Ｌ以上５ｍｏｌ／Ｌ以下であることが好ましく、０．５ｍｏｌ／Ｌ以上２ｍｏｌ／Ｌ以下であることがより好ましい。支持塩の濃度が０．１ｍｏｌ／Ｌ以上では、十分な電流密度を得ることができ、５ｍｏｌ／Ｌ以下では、電解液をより安定させることができる。また、この非水電解液には、リン系、ハロゲン系などの難燃剤を添加してもよい。
【００３０】
（二次電池）
本発明の非水系リチウムイオン二次電池は、正極と負極との間にセパレータを備えていてもよい。セパレータとしては、非水電解液の使用範囲に耐えうる組成であれば特に限定されないが、例えば、ポリプロピレン製不織布やポリフェニレンスルフィド製不織布などの高分子不織布、ポリエチレンやポリプロピレンなどのオレフィン系樹脂の薄い微多孔膜が挙げられる。これらは単独で用いてもよいし、複数を混合して用いてもよい。本発明の非水系リチウムイオン二次電池の形状は、特に限定されないが、例えばコイン型、ボタン型、シート型、積層型、円筒型、偏平型、角型などが挙げられる。また、電気自動車等に用いる大型のものなどに適用してもよい。図１は、本発明の非水系リチウムイオン二次電池２０の一例を示す模式図である。この非水系リチウムイオン二次電池２０は、カップ形状の金属製の電池ケース２１と、正極活物質を有しこの電池ケース２１の下部に設けられた正極２２と、負極活物質を有し正極２２に対してセパレータ２４を介して対向する位置に設けられた負極２３と、絶縁材により形成されたガスケット２５と、電池ケース２１の開口部に配設されガスケット２５を介して電池ケース２１を密封する金属製の封口板２６と、を備えている。この非水系リチウムイオン二次電池２０は、正極２２と負極２３との間に非水電解液２７が満たされている。また、この負極２３は、上述したように、負極活物質である黒鉛と、親水性カーボンブラックと、水系バインダーとを含み、（１）被覆率が６．１％以上４６．４％以下であるか、（２）親水性カーボンブラックの黒鉛に対する添加割合が０．２質量％以上１．５質量％以下のものである。
【００３１】
なお、本発明は上述した実施形態に何ら限定されることはなく、本発明の技術的範囲に属する限り種々の態様で実施し得ることはいうまでもない。
【実施例】
【００３２】
［実験例１］
（電池作製）
負極活物質として球形化天然黒鉛粒子（平均粒径１０μｍ）、水系バインダーとしてスチレン−ブタジエンゴム及びカルボキシメチルセルロースの混合物を用意した。球形化天然黒鉛粒子とスチレン−ブタジエンゴムとカルボキシメチルセルロースとを、質量比９８：１：１となるように秤量し、これらの材料を水に分散させた。これに親水性カーボンブラック分散液（東海カーボン（株）製、Ａｑｕａ−Ｂｌａｃｋ１６２、平均粒径１００ｎｍ、以下同じ）を添加し、混練することで負極合材層形成用組成物を調製した。黒鉛の平均粒径をｒ1、比重をｄ1、親水性カーボンブラックの平均粒径をｒ2、比重をｄ2、親水性カーボンブラックの黒鉛に対する添加割合をｘ質量％としたときの、親水性カーボンブラックが黒鉛を被覆している割合である被覆率（＝ｘ（ｒ1／４ｒ2）（ｄ1／ｄ2））が３０．６％となるように、親水性カーボンブラックの黒鉛に対する添加割合を１質量％として、黒鉛と親水性カーボンブラックの合計質量が上述の９８：１：１の９８質量％となるように調整した。これを厚さ１０μｍの負極集電体（銅箔）に合材目付け量が５ｍｇ／ｃｍ2となるように塗布した。その後、１２０℃の真空中で６時間乾燥させて、ロールプレス機を用いて圧延処理を施すことによって、負極集電体上に合材密度１．１ｇ／ｃｍ3の負極合材層が形成された負極シートを作製した。なお、比重ｄ1を２．２ｇ／ｃｍ3、比重ｄ2を１．８ｇ／ｃｍ3とした。
【００３３】
作製した負極シートにおける黒鉛粒子表面の親水性カーボンブラック分散度を確認するためにＳＥＭ観察を実施した。ＳＥＭ観察は、日立ハイテクノロジーズ製のＳ−３６００Ｎを用い、加速電圧１０ｋＶ、観察倍率１００００倍で実施した。
【００３４】
正極活物質であるＬｉＮｉ0.8Ｃｏ0.15Ａｌ0.05Ｏ2と、導電材であるアセチレンブラック（ＡＢ）、結着材であるＰＶＤＦとを、質量比８５：１０：５となるように秤量し、これらの材料をＮＭＰに分散させてペースト状の正極合材層形成用組成物を調製した。これを厚さ１５μｍの正極集電体（アルミニウム箔）に合材目付け量が７ｍｇ／ｃｍ2となるように塗布した。その後、１２０℃の真空中で６時間乾燥させて、ロールプレス機を用いて圧延処理を施すことによって、正極集電体上に合材密度２．１ｇ／ｃｍ3の正極合材層が形成された正極シートを作製した。
【００３５】
上記正極シートの合材を一部剥離しアルミニウム製の正極端子を超音波溶接して取り付けた。同様に、上記負極シートの合材を一部剥離しニッケル製の負極端子を超音波溶接して取り付けた。各端子を取り付けた正極シートと負極シートを、ポリエチレン製の単層構造のセパレータを介してアルミラミネートセルを作製した。非水電解液としてＥＣとＤＭＣとＥＭＣとの体積比が３：４：３の非水溶媒に１ＭのＬｉＰＦ6を溶解させたものを使用した。このようにして作製した１０ｍＡｈ級のアルミラミネートセルを用いて、以下の評価を行った。
【００３６】
（電池評価）
アルミラミネートセルを２０℃の環境下において、充放電を実施した。充放電条件は、２ｍＡの定電流充電によって４．１Ｖに到達後、２ｍＡの定電流によって３．０Ｖまで放電を実施した。この充電容量と放電容量より、初回充放電効率を算出した。初回充放電後の電池に対して、ＳＯＣ５０％（電池電圧３．７Ｖ）に調整した後、電池を−１０℃の環境下に保持して、交流インピーダンス測定を実施した（振幅電圧５ｍＶ、周波数範囲１００ｋＨｚ〜０．００２Ｈｚ）。得られたインピーダンススペクトルを等価回路フィッティングすることにより、高周波数側円弧の抵抗を算出し、これを負極反応抵抗とした（J. Power Sources., 174, 1131 (2007)）。
【００３７】
Ｌｉ析出耐久評価は以下のように実施した。まず耐久試験前の電池容量評価を行うため、２０℃環境下で４．１Ｖに定電流充電（２ｍＡ）した後、４．１Ｖで１時間定電圧充電を実施した。その後、３Ｖに定電流放電（２ｍＡ）した後、３Ｖで１時間定電圧放電を実施した。このようにして算出した放電容量を耐久前容量とした。Ｌｉ析出耐久試験は以下のように実施した。ＳＯＣ５０％（電池電圧３．７Ｖ）に調整した電池を−１０℃の環境下に保持した後、１００ｍＡで２０秒間充電を行い、５分間休止をした後、１００ｍＡで２０秒間放電を行い、５分間の休止を設けた。このサイクルを５０回繰り返したのち、耐久前と同様の手順で容量評価を行い、耐久前後の容量維持率を算出した。１２０ｍＡ、１４０ｍＡ、１６０ｍＡ、１８０ｍＡ、２００ｍＡで同様の耐久試験を実施し、容量維持率が９５％を割り込む電流値を外挿して算出し、負極合材質量当たりの電流値を算出してＬｉ析出限界電流値と定義した。
【００３８】
［実験例２］
被覆率が１５．３％となるように、親水性カーボンブラックの黒鉛に対する添加割合を０．５質量％として負極シートを作製した以外は、実験例１と同様にして電池作製および電池評価を行った。
【００３９】
［実験例３］
親水性カーボンブラックを添加せずに負極シートを作製した以外は、実験例１と同様にして電池作製および電池評価を行った。
【００４０】
［実験例４］
被覆率が３．１％となるように、親水性カーボンブラックの黒鉛に対する添加割合を０．１質量％として負極シートを作製した以外は、実験例１と同様にして電池作製および電池評価を行った。
【００４１】
［実験例５］
被覆率が６１．１％となるように、親水性カーボンブラックの黒鉛に対する添加割合を２質量％として負極シートを作製した以外は、実験例１と同様にして電池作製および電池評価を行った。
【００４２】
［実験例６］
被覆率が９１．７％となるように、親水性カーボンブラックの黒鉛に対する添加割合を３質量％として負極シートを作製した以外は、実験例１と同様にして電池作製および電池評価を行った。
【００４３】
［実験例７］
被覆率が１５２．８％となるように、親水性カーボンブラックの黒鉛に対する添加割合を５質量％として負極シートを作製した以外は、実験例１と同様にして電池作製および電池評価を行った。
【００４４】
［実験例８］
親水性処理を施していないカーボンブラック（東海カーボン（株）製、トーカブラック＃５５００、平均粒径２５ｎｍ、以下同じ）を黒鉛に対して０．５質量％添加して負極シートを作製した以外は、実験例１と同様にして電池作製および電池評価を行った。
【００４５】
［実験例９］
親水性処理を施していないカーボンブラックを黒鉛に対して０．２５質量％添加して負極シートを作製した以外は、実験例１と同様にして電池作製および電池評価を行った。
【００４６】
［実験結果］
実験例１〜９の添加種、添加割合、被覆率、初回充放電効率、負極反応抵抗、Ｌｉ析出限界電流値を表１に示す。
【００４７】
【表１】
2017152337.tif 000002
【００４８】
表１より分かるように、親水性カーボンブラックを黒鉛表面に担持した場合、被覆率が増加するにしたがって、あるいは親水性カーボンブラックの添加割合が増加するにしたがって、負極反応抵抗が低下することが明らかとなった。一方、Ｌｉ析出限界電流値は被覆率が１５．３％や３０．６％、あるいは親水性カーボンブラックの添加割合が０．５質量％や１質量％の場合にほぼ極大値となり、被覆率が３．１％以下あるいは添加割合が０．１質量％以下の場合や被覆率が６１．１％以上あるいは添加割合が２質量％以上の場合には、Ｌｉ析出限界電流値が低下することが分かった。被覆率が３．１％以下あるいは添加割合が０．１質量％以下では添加量が少なすぎ、負極反応抵抗の低減効果が小さいためにＬｉ析出限界電流値が向上しなかったと考えられる。また、被覆率が６１．１％以上あるいは添加割合が２質量％以上では負極反応抵抗は低減するが、実際の電池入力の際には黒鉛表面に存在する親水性カーボンブラックがリチウムイオンの挿入脱離に対して障壁となるためにＬｉ析出限界電流値は低下したと推測される。
【００４９】
親水性カーボンブラックの黒鉛に対する添加割合と親水性カーボンブラックの被覆率とＬｉ析出限界電流値との関係を図２のグラフに示す。図２中、ＣＢはカーボンブラックの略である。このグラフにおいて、Ｌｉ析出限界電流値が親水性カーボンブラックを添加しなかった実験例３の値よりも５％向上したラインをボーダーラインとし、Ｌｉ析出限界電流値がこのボーダーライン以上となる被覆率及び親水性カーボンブラックの添加割合を求めたところ、前者が６．１％以上４６．４％以下、後者が０．２質量％以上１．５質量％以下であった。一方、実験例２と同等以上のＬｉ析出限界電流値となる被覆率及び親水性カーボンブラックの添加割合を求めたところ、前者が１４．７％以上３６．７％以下、後者が０．５質量％以上１．２質量％以下であった。
【００５０】
負極シートのＳＥＭ観察を行った結果、実験例３の親水性カーボンブラック添加なしの場合には、図３に示すように黒鉛粒子のみが観察された。実験例１の被覆率３０．６％（親水性カーボンブラック１質量％）の負極シートでは、図４に示すようにほぼ均一に分散して黒鉛表面を親水性カーボンブラック（図４中、白くて細かい点）が被覆していた。これに対して、実験例７の被覆率１５２．８％（親水性カーボンブラック５質量％）の負極シートでは、図５に示すように親水性カーボンブラックが重なり合って被覆している様子が確認された。実験例７では、黒鉛表面に水系バインダーであるスチレン−ブタジエンゴムやカルボキシメチルセルロースが存在しており、これらと親水性カーボンブラックが密着することで、Ｌｉ挿入経路が塞がれたのではないかと推測される。初回充放電効率についても、被覆率６１．１％以上（親水性カーボンブラックを２質量％以上）の実験例５〜７では親水性カーボンブラック添加なしの実験例３に比べて明らかに低下していた。親水性処理を施していないカーボンブラックを用いて同様の検討を行った実験例８，９では、負極反応抵抗低減効果、およびＬｉ析出限界電流値の向上効果は確認されなかった。このことから、黒鉛表面に担持するカーボンブラックとしては、親水性を有するカーボンブラックであることが必要であることが示された。
【００５１】
以上の実験例１〜９のうち、実験例１，２が本発明の実施例に相当し、実験例３〜９が比較例に相当する。なお、これらの実験例は本発明を何ら限定するものではない。
【符号の説明】
【００５２】
２０  非水系電池、２１  電池ケース、２２  正極、２３  負極、２４  セパレータ、２５  ガスケット、２６  封口板、２７  非水電解液。
【図１】
2017152337.tif 000003
【図２】
2017152337.tif 000004
【図３】
2017152337.tif 000005
【図４】
2017152337.tif 000006
【図５】
2017152337.tif 000007